(57)【特許請求の範囲】
【請求項１】
ポリオレフィン樹脂２０〜９９．９５重量％と酸変性樹脂をコーティングした二酸化チタン顔料０．０５〜８０重量％を含有することを特徴とする液体漂白剤容器用樹脂着色組成物。
【発明の詳細な説明】
【０００１】
【発明の属する技術分野】
本発明は、過酸化水素水を含有する液体漂白剤の容器として適した樹脂着色組成物に関する。
【０００２】
【従来の技術】
従来より衣料の漂白には、過酸化水素水が用いられている。この過酸化水素水は通常、密封性の高いポリエチレン等のプラスチック容器に充填され家庭用液体漂白剤として市販されている。
また、このプラスチック容器は内容物保護、デザイン性などのために、顔料によって着色されている。
【０００３】
【発明が解決しようとする課題】
過酸化水素水は、アルカリ、粉状白金、二酸化マンガンその他の微細な粉末、粗雑な面をもつ固体など、種々のものが触媒となって容易に分解し、酸素を放つことが知られている。
この為、過酸化水素水系液体漂白剤を入れたプラスチック容器を二酸化チタン等で着色すると、過酸化水素水が分解し酸素ガスが発生し、過酸化水素水の漂白能力が著しく低下したり、発生したガスによって、容器が変形したりするという問題があった。
この問題に対し、過酸化水素水を入れる容器としては、内側に未着色樹脂の層を有する多層構造の容器が用いられている。しかし、多層構造の容器は製造工程が複雑になり、コストアップになるという問題が生じた。
【０００４】
【課題を解決するための手段】
本発明者らは、上記の問題を解決すべく鋭意検討した結果、酸変性樹脂にて表面をコーティングした二酸化チタンを着色剤として用いると、二酸化チタンによる過酸化水素水の分解が抑制されることを発見し、本発明に至った。
すなわち、本発明は、ポリオレフィン樹脂２０〜９９．９５重量％と酸変性樹脂でコーティングした二酸化チタン顔料０．０５〜８０重量％を含有することを特徴とする液体漂白剤容器用樹脂着色組成物である。
【０００５】
【発明の実施の形態】
以下本発明を更に詳細に説明する。
本発明で使用するポリオレフィン樹脂としては、ポリエチレン、ポリプロピレン等が挙げられ、ポリエチレンとしては低密度、中密度、高密度のポリエチレンが、またポリプロピレンとしてはホモ、ブロック、ランダムポリプロピレンが挙げられ、高密度のポリエチレンがが好ましい。
【０００６】
本発明で使用する酸変性樹脂としては、不飽和二重結合を有するモノマーと、不飽和二重結合および極性基を有するモノマーとを共重合せしめたものや、ポリオレフィン樹脂に不飽和二重結合および極性基を有するモノマーをグラフトせしめたもの等が挙げられ、顔料表面をコーティングするということから、低分子量の方が好ましい。
【０００７】
不飽和二重結合を有するモノマーとしては、例えばα−オレフィン、アリルモノマー、Ｎ−ビニルモノマー、ビニルエーテル、（メタ）アクリル酸エステルモノマー等が挙げられる。
α−オレフィンとしては、エチレン、プロピレン、ブチレン、イソブチレン、ペンテン、１−ヘキセン、１−ヘプテン、１−オクテン、１−ノネン、１−デセン、１−ドデセン、１−テトラドデセン、１−ヘキサドデセン、１−オクタデセン、１−エイコセン、１−ドコセン、１−テトラコセン、１−ヘキサコセン、１−オクタコセン、１−トリアコンテンが挙げられる。市販品としては、ダイアレン２０８（Ｃ２０〜２８）、ダイアレン３０（Ｃ３０以上）（三菱化成（株））、ＶＹＢＡＲ＃２６０（Ｃ３０以上）、ＶＹＢＡＲ＃６０４（Ｃ３０以上）（ペトライト（株））等が挙げられる。
【０００８】
上記のような不飽和二重結合を有するモノマーと共重合せしめる、不飽和二重結合および極性基を有するモノマーとしては、カルボキシル基を有するモノマーが好ましく、例えばアクリル酸、メタクリル酸、マレイン酸、フマル酸、イタコン酸、シトラコン酸、グルタコン酸、クロトン酸、テロラヒドロフタール酸、無水マレイン酸、無水イタコン酸、無水シトラコン酸、無水グルタコン酸、無水テロラヒドロフタール酸が挙げられ、マレイン酸、無水マレイン酸、アクリル酸が好ましい。
【０００９】
上記不飽和二重結合および極性基を有するモノマーは、不飽和二重結合を有するモノマーと共重合せしめる他、ポリオレフィン樹脂にグラフト反応せしめても良い。酸変性樹脂の製造に用いられるポリオレフィン樹脂としては前記したポリオレフィン樹脂が挙げられる。
【００１０】
また、本発明において用いられる酸変性樹脂は、上記の極性基を有する共重合体やグラフト体中の極性基の一部または全てを金属塩によって中和した、いわゆるアイオノマーであっても良い。
中和に用いられる金属塩としては、水酸化ナトリウム、水酸化カリウム、炭酸カルシウム、炭酸マグネシウム等が挙げられる。
【００１１】
酸変性樹脂との配合量としては、二酸化チタン１００重量部に対して、０．０５〜１００重量部が好ましく、１０〜５０重量部がさらに好ましい。酸変性樹脂との配合量が０．０５よりも少ないと、過酸化水素水の分解抑制しにくくなり、逆に１００重量部を越えると成形性や物性に悪影響を及ぼしやすい。
【００１２】
本発明で使用する二酸化チタンとしては、粒度分布０．０５〜０．４５μｍ、平均粒径０．２０〜０．３０μｍであることが好ましく、ルチル型、アナターゼ型いずれであってもよい。
【００１３】
本発明において、二酸化チタンは酸変性樹脂でコーティングしてなるものであり、バンバリーミキサー、３本ロール等によって二酸化チタンと酸変性樹脂を混練するなどして予め酸変性樹脂でコーティングしてなる二酸化チタンを得、係る二酸化チタンを用いて本発明の樹脂着色組成物を製造する。
【００１４】
本発明の樹脂着色組成物は、ポリオレフィン樹脂２０〜９９．９５重量％と、詳述した酸変性樹脂をコーティングした二酸化チタン顔料０．０５〜８０重量％を含有するものであり、好ましくはポリオレフィン樹脂６０〜９９．９５重量％と、酸変性樹脂をコーティングした二酸化チタン顔料０．０５〜４０重量％含有するものである。相対的にポリオレフィン樹脂が少なくなると、成形しにくくなり、逆に相対的にポリオレフィン樹脂が多くなると色が薄くなってしまう。
【００１５】
なお、本発明においては、上記の樹脂着色組成物に必要に応じて、他の成分を種々添加することが出来る。例えば、紫外線吸収剤、滑剤、帯電防止剤、その他の公知のポリマー用添加剤を必要量添加することが出来る。
【００１６】
【実施例】
以下、実施例により本発明を具体的に説明する。
実施例１
エチレン−アクリル酸共重合体を炭酸カルシウムで中和したアイオノマー２０重量部と二酸化チタン２０重量部を配合し、３本ロールにて予備混練を行った。さらに、高密度ポリエチレン（比重０．９５７、ＭＦＲ６．０ｇ／１０ｍｉｎ．）６０重量部を加えて押出機にて溶融混練して、樹脂着色成形物を得た。
【００１７】
実施例２
エチレン−無水マレイン酸共重合体１０重量部、二酸化チタン２０重量部およびポリエチレンワックス（分子量  ４３００  、比重  ０．９２４）１０重量部を配合し、３本ロールにて予備混練を行う。さらに、高密度ポリエチレン６０重量部を加えて押出機出溶融混練して、樹脂着色成形物を得た。
【００１８】
実施例３〜４、比較例１
表１の組成に従って、実施例１と同様にして、樹脂着色成形物を得た。
【００１９】
評価方法
実施例、比較例で得た樹脂着色成形物３０ｇを２００ｍｌ三角フラスコに入れ、過酸化水素水５％水溶液１００ｍｌを注入し、温度４０℃の条件でウォーターバス中で加温し、分解発生するガスを補集した。
過酸化水素水５％水溶液１００ｍｌのみの三角フラスコからのガス発生量を測定し、これをブランクとして、ガスの発生量を経時的に測定した。
その結果を表１に示す。
【００２０】
【表１】
0003550833.tif 000002
【００２１】
【発明の効果】
本発明の樹脂着色組成物は、過酸化水素溶液と接触した状態においても、過酸化水素の分解を抑制・防止し、ガスの発生を抑制・防止できる。